СПОСОБ ИЗВЛЕЧЕНИЯ СУЛЬФИДА МЕДИ ИЗ РУДЫ, СОДЕРЖАЩЕЙ СУЛЬФИД ЖЕЛЕЗА

1. Способ извлечения сульфида меди из руды, содержащей сульфид железа, включающий стадии
a) мокрого размола руды с использованием мелющих тел с получением минеральной пульпы,
b) кондиционирования минеральной пульпы с использованием соединения-собирателя с получением кондиционированной минеральной пульпы, и
c) пенной флотации кондиционированной минеральной пульпы с получением флотационной пены и флотационных хвостов, отделения флотационной пены от флотационных хвостов для извлечения содержащего сульфид меди концентрата,
где пероксид водорода добавляют к кондиционированной минеральной пульпе между стадиями b) и с) или во время проведения стадии с) в количестве, которое является эффективным для уменьшения окислительно-восстановительного потенциала кондиционированной минеральной пульпы.
2. Способ по п. 1, в котором пероксид водорода добавляют в количестве, приводящем к уменьшению окислительно-восстановительного потенциала по меньшей мере на 10 мВ.
3. Способ по п. 1, в котором пероксид водорода добавляют менее, чем за 15 мин до того, как загружают газ для пенной флотации.
4. Способ по п. 1, в котором пенную флотацию проводят в непрерывном режиме и пероксид водорода добавляют непрерывно в ходе проведения пенной флотации.
5. Способ по любому из пп. 1-4, в котором пероксид водорода добавляют в виде водного раствора, содержащего от 0,5 до 5 мас. % пероксида водорода.
6. Способ по любому из пп. 1-4, в котором в качестве собирателя используют алкилксантат щелочного металла.
7. Способ по любому из пп. 1-4, в котором мелющие тела обладает мелющей поверхностью, изготовленной из стали или литейного чугуна, содержание железа в которой составляет не менее 90 мас. %.
8. Способ по п. 7, в котором количество добавляемого пероксида водорода регулируют для обеспечения наибольшего уменьшения окислительно-восстановительного потенциала после добавления пероксида водорода.